(57)【要約】フィルター付き喫煙物品を提供するが、それには、巻付材に取り囲まれたタバコ含有ロッドと、前記タバコ含有ロッドに隣接するプラグラップに取り囲まれたフィルター要素と、前記タバコ含有ロッドを前記フィルター要素に固定するチップ材とが含まれ、前記チップ材は、前記フィルター要素の前記プラグラップ及び前記タバコ含有ロッドの巻付材の一部を覆い、前記プラグラップ、前記チップ材及びタバコ含有ロッドを取り囲む前記巻付材の少なくとも１つが熱可塑性デンプンポリマーを含む接着剤組成物によって固定される。前記接着剤組成物は、熱可塑性デンプンポリマーと、たとえば、ポリビニルアルコール、脂肪族ポリエステル、脂肪族ポリウレタン、シス−ポリイソプレン、シス−ポリブタジエン、ポリヒドロキシアルカノエート、ポリ無水物及びそれらのコポリマー及び混合物のような第２の生分解性ポリマーとの混合物を含むことができる。【選択図】図２
2013529929.tif 000002
【特許請求の範囲】
【請求項１】
フィルター付き喫煙物品であって、
巻付材に取り囲まれたタバコ含有ロッドと、
前記タバコ含有ロッドに隣接するプラグラップに取り囲まれたフィルター要素と、
前記タバコ含有ロッドを前記フィルター要素に固定するチップ材とを含み、
前記チップ材は前記フィルター要素の前記プラグラップ及び前記タバコ含有ロッドの巻付材の一部を覆い、
前記プラグラップ、前記チップ材及びタバコ含有ロッドを取り囲む前記巻付材の少なくとも１つが熱可塑性デンプンポリマーを含む接着剤組成物によって固定されるフィルター付き喫煙物品。
【請求項２】
熱可塑性デンプンポリマーを含む接着剤組成物が、熱溶解又は水性分散の形態である請求項１のフィルター付き喫煙物品。
【請求項３】
熱可塑性デンプンポリマーが、約３０〜約９５重量％のデンプンと約５〜約５５重量％の１以上の可塑剤を含む請求項１のフィルター付き喫煙物品。
【請求項４】
熱可塑性デンプンポリマーがさらに、分散助剤及びコロイドから成る群から選択される約２０重量％までの１以上の追加の添加剤を含む請求項１のフィルター付き喫煙物品。
【請求項５】
接着剤組成物が、接着剤組成物の総重量に対して少なくとも約３５重量％の熱可塑性デンプンポリマーを含む請求項１のフィルター付き喫煙物品。
【請求項６】
接着剤組成物が、接着剤組成物の総重量に対して少なくとも約４５重量％の熱可塑性デンプンポリマーを含む請求項１のフィルター付き喫煙物品。
【請求項７】
接着剤組成物が、粘着性樹脂、ワックス、抗酸化剤、ＵＶ安定剤、顔料、染料、殺生剤、難燃剤、帯電防止剤、充填剤、界面活性剤、発泡防止剤及びそれらの組み合わせから成る群から選択される１以上の添加剤を含む請求項１のフィルター付き喫煙物品。
【請求項８】
接着剤組成物がプラグラップを固定し、熱溶解の形態であり、前記熱溶解は少なくとも約３５重量％の熱可塑性デンプンポリマーを含む請求項１のフィルター付き喫煙物品。
【請求項９】
接着剤組成物がチップ材を固定し、水性分散の形態であり、前記水性分散は少なくとも約３５重量％の熱可塑性デンプンポリマーを含む請求項１のフィルター付き喫煙物品。
【請求項１０】
喫煙物品が、紙巻タバコの形態又はタバコを燃焼しないエアロゾル生成の喫煙物品である請求項１のフィルター付き喫煙物品。
【請求項１１】
少なくとも約３５重量％の熱可塑性デンプンポリマーを含む接着剤組成物によってプラグラップ及びチップ材の双方が固定される請求項１のフィルター付き喫煙物品。
【請求項１２】
熱可塑性デンプンポリマーを含む接着剤組成物が、熱溶解又は水性分散の形態である請求項１１のフィルター付き喫煙物品。
【請求項１３】
熱可塑性デンプンポリマーが、約３０〜約９５重量％のデンプンと約５〜約５５重量％の１以上の可塑剤を含む請求項１１のフィルター付き喫煙物品。
【請求項１４】
接着剤組成物が、熱可塑性デンプンポリマーと第２の生分解性ポリマーの混合物を含む請求項１〜１３のいずれか１項のフィルター付き喫煙物品。
【請求項１５】
第２の生分解性ポリマーが、ポリビニルアルコール、脂肪族ポリエステル、脂肪族ポリウレタン、シス−ポリイソプレン、シス−ポリブタジエン、ポリヒドロキシアルカノエート、ポリ無水物及びそれらのコポリマー及び混合物から成る群から選択される請求項１４のフィルター付き喫煙物品。
【請求項１６】
接着剤組成物が、接着剤組成物の総重量に対して少なくとも約４０重量％の前記混合物を含む請求項１４のフィルター付き喫煙物品。
【請求項１７】
接着剤組成物が、接着剤組成物の総重量に対して少なくとも約５５重量％の前記混合物を含む請求項１６のフィルター付き喫煙物品。
【発明の詳細な説明】
【技術分野】
【０００１】
本発明は、タバコから作られる又はタバコに由来する、又はさもなければタバコを組み入れる、ヒトが消費することを意図する製品に関する。本発明は特に喫煙物品の巻付材用の接着剤組成物で使用するための分解性成分を指向する。
【背景技術】
【０００２】
紙巻タバコなどのようなよく出回っている喫煙物品は、実質的に円筒状のロッド形状構造を有し、それには、巻紙によって取り囲まれ、それによっていわゆる「喫煙可能ロッド」又は「タバコロッド」を形成する裁断されたタバコ（たとえば、切断フィラーの形態で）のような喫煙可能材料の装入物、巻物又は円柱が含まれる。普通、紙巻タバコはタバコロッドと端部と端部を合わせた関係で位置合わせされる円筒状のフィルター要素を有する。通常、フィルター要素は、「プラグラップ」として知られる紙材料によって外接される可塑性酢酸セルロースのトウを含む。特定のフィルター要素は多価アルコールを組み込むことができる。通常、フィルター要素は、「チップペーパー」として知られる外接する巻付材を使用してタバコロッドの一端部に取り付けられる。吸い込まれた主流煙を周囲空気で希釈するためにチップ材及びプラグラップに穴を開けることも望ましくなってきている。紙巻タバコ及びその様々な構成要素の説明は、Ｔｏｂａｃｃｏ  Ｐｒｏｄｕｃｔｉｏｎ，Ｃｈｅｍｉｓｔｒｙ  ａｎｄ  Ｔｅｃｈｎｏｌｏｇｙ，Ｄａｖｉｓら（編）（１９９９）に記載されている。紙巻タバコは、その一端に点火し、タバコロッドを燃焼させることにより喫煙者によって使用される。次いで喫煙者は、紙巻タバコの反対側（たとえば、フィルター端部）を吸うことによって主流煙を喫煙者の口中に受ける。
【０００３】
紙巻タバコロッドの捨てられる部分は主としてフィルター要素から構成され、それは、その接触点で接着され、プラグラップ及びチップペーパーによって巻かれたぎっしり詰まり、高度に圧着した酢酸セルロース繊維から成る。巻付材の存在、繊維と繊維の接着及び従来のフィルター要素の圧縮した性質は、環境における紙巻タバコのフィルターの分解速度に有害な効果を有する。フィルター要素が巻き取られず、繊維がバラバラに広がって露出を高めなければ、フィルターの生物分解は数年かかり得る。
【０００４】
フィルター要素の高い分解速度を促進する多数のアプローチが当該技術で使用されている。アプローチの１つには、ポリマーの分解を加速するために、添加剤（たとえば、水溶性のセルロース材料、水溶性の繊維接着剤、光活性の色素又はリン酸）を酢酸セルロース材料に組み込むことが関与する。Ｉｔｏらへの米国特許第５，９１３，３１１号、Ｗｉｌｓｏｎらへの同第５，９４７，１２６号、Ｂｕｃｈａｎａｎらへの同第５，９７０，９８８号及びＹａｍａｓｈｉｔａへの同第６，５７１，８０２号を参照のこと。一部の場合では、従来の酢酸セルロースが、たとえば、水分崩壊性のシート材、押出デンプン材料又はポリビニルアルコールのような他の材料で置き換えられている。Ａｒｚｏｎｉｃｏらへの米国特許第５，７０９，２２７号、Ｂｅｒｇｅｒへの同第５，９１１，２２４号、Ｌｏｅｒｃｋｓらへの同第６，０６２，２２８号及びＣａｓｅらへの同第６，５９５，２１７号を参照のこと。フィルター要素へのスリットの組み込みは、Ｗｉｌｓｏｎらへの米国特許第５，９４７，１２６号及びＧａｒｔｈａｆｆｎｅｒへの同第７，４３５，２０８号に記載されたように生分解性を高めることが提案されている。Ｋａｕｆｆｍａｎらへの米国特許第５，４５３，１４４号は、水への暴露の際、フィルター要素の生分解性を高めるためにプラグラップを接着する水感受性のホットメルト接着剤の使用を記載している。Ａｓａｉらへの米国特許第６，３４４，３４９号は、セルロースエステルで被覆した繊維性又は粒子状のセルロース材料のコアを含むフィルター要素で従来の酢酸セルロースフィルター要素を置き換ええることを提案している。Ｈｕｔｃｈｅｎｓへの米国特許出願公開番号２００９／０２８８６６９は、フィルター要素への分解性のフィルター材料の組み入れを提案している。
【０００５】
環境での高い分解特性を示す、特に喫煙物品が従来の喫煙物品製造設備の軽微な改変だけで製造することができるフィルター付き喫煙物品について当該技術でニーズが存在したままである。
【先行技術文献】
【特許文献】
【０００６】
【特許文献１】米国特許第５，９１３，３１１号明細書
【特許文献２】米国特許第５，９４７，１２６号明細書
【特許文献３】米国特許第５，９７０，９８８号明細書
【特許文献４】米国特許第６，５７１，８０２号明細書
【特許文献５】米国特許第５，７０９，２２７号明細書
【特許文献６】米国特許第５，９１１，２２４号明細書
【特許文献７】米国特許第６，０６２，２２８号明細書
【特許文献８】米国特許第６，５９５，２１７号明細書
【特許文献９】米国特許第７，４３５，２０８号明細書
【特許文献１０】米国特許第５，４５３，１４４号明細書
【特許文献１１】米国特許第６，３４４，３４９号明細書
【特許文献１２】米国特許出願公開第２００９／０２８８６６９号明細書
【非特許文献】
【０００７】
【非特許文献１】Ｄａｖｉｓら（編），Ｔｏｂａｃｃｏ  Ｐｒｏｄｕｃｔｉｏｎ，Ｃｈｅｍｉｓｔｒｙ  ａｎｄ  Ｔｅｃｈｎｏｌｏｇｙ（１９９９）
【発明の概要】
【発明が解決しようとする課題】
【０００８】
態様の１つでは、本発明は喫煙物品、特に、ロッド形状のフィルター付き喫煙物品（たとえば、フィルター付き紙巻タバコ）に関する。喫煙物品には、点火端（すなわち、上流端）と口側端（すなわち、下流端）が含まれる。口側端部分は、喫煙物品の最も口側端に位置し、口側端部分は、喫煙物品が吸入する喫煙者の口に配置されるのを可能にする。口側端部分は、フィルター要素の形態を有し、それは通常、繊維性のトウのフィルター材料を含む。喫煙物品はまた幾つかの巻付材も含む。特に、喫煙物品はタバコを含有するロッドを取り囲む巻付材及びフィルター要素を取り囲むプラグラップを含む。その上さらに、チップ材は、タバコ含有ロッドを隣接するフィルター要素に固定し、チップ材は、フィルター要素のプラグラップ及びタバコ含有ロッドの巻付材の一部を覆う。プラグラップ、チップ材、及びタバコ含有ロッドを取り囲む巻付材の少なくとも１つは、熱可塑性デンプンポリマーを含む接着剤組成物によって固定される。喫煙物品で利用される接着剤組成物における熱可塑性デンプンポリマーの使用は、喫煙物品の廃棄後、接着結合の相対的に迅速な開放を生じることによって喫煙物品の分解を高める。巻付材における接着結合が分解するにつれて、たとえば、フィルター要素のような下にある包まれた成分から巻付材が解き放たれ、それは、下にある成分の環境への大きな露出を促進することができる。
【課題を解決するための手段】
【０００９】
熱可塑性デンプンポリマーを含む接着剤組成物の形態は様々であることができ、例となる形態には熱溶解及び水性分散が挙げられる。一実施形態では、熱可塑性デンプンポリマーは約３０〜約５０重量％のデンプンと約５〜約５５重量％の１以上の可塑剤を含む。熱可塑性デンプンポリマーはさらに分散助剤及びコロイドから成る群から選択される約２０重量％までの１以上の追加の添加剤を含むことができる。熱可塑性デンプンポリマーの量は変化することができるが、接着剤組成物は通常、接着剤組成物の総重量に対して少なくとも約３５重量％又は少なくとも約４５重量％の熱可塑性デンプンポリマーを含む。
【００１０】
本発明の接着剤組成物では、熱可塑性デンプンポリマーと、たとえば、ポリビニルアルコール、脂肪族ポリエステル、脂肪族ポリウレタン、シス−ポリイソプレン、シス−ポリブタジエン、ポリヒドロキシアルカノエート、ポリ無水物及びそれらのコポリマー及び混合物のような第２の生分解性ポリマーとの混合物を含むポリマーの混合物を使用することができる。接着剤組成物におけるポリマー混合物の量は変化することができるが、接着剤組成物は通常、接着剤組成物の総重量に対して少なくとも約４０重量％又は少なくとも約５５重量％の混合物を含む。
【００１１】
接着剤組成物は、熱可塑性デンプンポリマー及び上記で議論したポリマー混合の相手に加えて、さらなる成分を含むことができ、例となるさらなる成分には、粘着性樹脂、ワックス、抗酸化剤、ＵＶ安定剤、顔料、染料、殺生剤、難燃剤、帯電防止剤、充填剤、界面活性剤、発泡防止剤、及びそれらの組み合わせが挙げられる。
【００１２】
特定の一実施形態では、接着剤組成物はプラグラップを固定し、熱溶解の形態であり、その際、熱溶解は少なくとも３５重量％の熱可塑性デンプンポリマーを含む。別の実施形態では、接着剤組成物はチップ材を固定し、水性分散の形態であり、その際、水性分散は少なくとも３５重量％の熱可塑性デンプンポリマーを含む。
【００１３】
喫煙物品の性質、形態又は種類は様々であることができる。例となる喫煙物品には、紙巻タバコの形態、又は有意な程度にまでタバコを燃焼させないエアロゾル発生喫煙物品の形態であるものが挙げられる。
【００１４】
有利な一実施形態では、本発明は、巻付材に取り囲まれたタバコ含有ロッドと、タバコ含有ロッドに隣接するプラグラップに取り囲まれたフィルター要素と、タバコ含有ロッドをフィルター要素に固定するチップ材を含むフィルター付き喫煙物品を提供するが、チップ材は、フィルター要素のプラグラップ及びタバコ含有ロッドの巻付材の一部を覆い、その際、少なくとも約３５重量％の熱可塑性デンプンポリマーを含む接着剤組成物によってプラグラップ及びチップ材の双方が固定される。熱可塑性デンプンポリマーは、上述のようなその他のポリマーと混合することができ、熱溶解又は水性分散の形態であることができる。
【図面の簡単な説明】
【００１５】
本発明の実施形態を理解するのを助けるために、縮尺どおりに描かれているとは限らない添付の図面を参照する。図面は例示のみであり、本発明を限定するとして解釈されるべきではない。
【図１】喫煙可能な材料、巻付材成分及び紙巻タバコのフィルターを示す、紙巻タバコの形態を有する喫煙物品の分解斜視図である。
【図２】種々の巻付材の成分を示す喫煙物品の断面図である。
【図３】紙巻タバコ製造工程の間の分岐に先立つ「ツーアップ」紙巻タバコロッドを示す断面図である。
【図４】ツーアップ紙巻タバコロッドを包むように位置取りしたチップ材を説明する図である。
【図５】ツーアップ紙巻タバコロッドへの応用に適合させたチップ材の表面に本発明に係る接着剤組成物を塗布することができる例となる領域を説明する図である。
【図６】喫煙物品の製造の間、連続フィルターロッドに適用されるプラグラップを示す斜視図である
【図７】本発明の接着剤組成物のチップ材への適用及びチップ材のツーアップ紙巻タバコロッドへの適用を説明する紙巻タバコ製造工程の一部を示す模式図である。
【図８】本発明の接着剤組成物のプラグラップへの適用及びプラグラップの連続フィルターロッドへの適用を説明するフィルターロッド製造工程の一部を示す模式図である。
【発明を実施するための形態】
【００１６】
添付の図面を参照して本発明を以下でさらに完全に説明する。本発明は、多数の異なった形態で具体化されてもよく、本明細書で言及される実施形態に限定されると解釈されるべきではなく；むしろ、これらの実施形態はこの開示が適用可能な法的要件を満たすように提供される。全体にわたって類似の数は類似の要素を参照する。本明細書及び特許請求の範囲で使用されるとき、単数形態「ａ」、「ａｎ」及び「ｔｈｅ」は内容が明瞭にほかを指示しない限り、複数の参照を含む。
【００１７】
本発明は、喫煙物品にて巻付材を接着するのに好適な、たとえば、生分解性ポリマーのような少なくとも１つの分解性材料を含む接着剤組成物を提供する。本開示はプラグラップ又はチップペーパーを接着するためのそのような組成物の１つに着目するが、本発明の接着剤の特定の実施形態を用いて、たとえば、タバコロッドを包み込む巻付材のような喫煙物品の製造で使用されるその他の巻付材を接着してもよい。従って、本発明は、任意の巻付材、又は十分な程度にまでタバコを燃焼しない喫煙物品又はタバコ製品の構築で使用される接着剤を必要とするその他の成分に適用可能である。本発明の接着剤組成物はまた特定の無煙タバコ製品で使用することができ、たとえば、無煙タバコポーチの接着継ぎ目に又はタバコ製品包装用途にて使用することができる。
【００１８】
たとえば、紙巻タバコのような喫煙物品の巻付材を固定するのに使用される接着剤組成物における分解性材料の使用は喫煙物品自体の分解性を高める又は向上させることができる。これまで、喫煙物品の製造で使用されている従来の接着剤組成物は、たとえば、エチレン酢酸ビニルのような相対的に非分解性のポリマー材料を含む。
【００１９】
態様の１つでは、本発明は分解性ポリマーを含むプラグラップ接着剤組成物又はチップペーパー接着剤組成物を提供する。一実施形態では、生分解性ポリマーは熱可塑性デンプンポリマー又はそのようなデンプンポリマーを含有する混合物である。本明細書で使用されるとき、「デンプン」又は「デンプンポリマーは、グリコシド結合で一緒に連結されるグルコース単位を含む多糖類系の糖質ポリマー（Ｃ６Ｈ１０Ｏ５）ｎを指し、主として直鎖（アミロース）及び分枝鎖（アミロペクチン）ポリマーの混合物を特徴とすることができる。アミロースは本質的にα（１→４）結合Ｄ−グルコピラノシル単位である。アミロペクチンは分枝点でα（１→６）結合を伴ったα（１→４）結合を含有するＤ−グルコピラノシル単位の高度に分枝したポリマーである。５０％を超えるアミロースを含有する雑種のコーンスターチ製品はＮａｔｉｏｎａｌ  Ｓｔａｒｃｈ  ａｎｄ  Ｃｈｅｍｉｃａｌ社及びＡｍｅｒｉｃａｎ  Ｍａｉｚｅ  Ｐｒｏｄｕｃｔｓ社によって販売されているが、天然に存在するコーンスターチは、約７５％のアミロペクチン（高分子量の分枝鎖デンプンポリマー）及び２５％のアミロース（低分子量の分枝鎖デンプンポリマー）を含有する。アミロース含量は通常約５〜約９０重量％であり、残りがアミロペクチンであるが、本発明で使用されるデンプンの中でのアミロース及びアミロペクチンの量は変化することができる。天然のデンプンは部分的には親水性である結晶性構造（約１５〜約４５％の結晶性）であり、水における膨潤の大半は分子の非晶性部分で生じる。追加の例となるデンプン物質は、Ｖｕｏｒｅｎｐａａらへの米国特許第５，７８０，５６８号；Ｓｅｐｐａｌａらへの同第６，０１１，０９２号；Ｐｌｅｔｏｎｅｎらへの同第６，３６９，２１５号；Ｆｏｒｓｓｅｌｌらへの同第６，５１４，５２６号；Ｌａｍｍｅｒｓらへの同第６，６０５，７１５号；及びＰｌｅｔｏｎｅｎらへの同第６，７８０，９０３号並びにＰｌｅｔｏｎｅｎらへの米国特許出願公開番号２００５／０１０７６０３及びＭｉｋｋｏｎｅｎらへの同２００６／０１２８８８９に記載されており、その全体が参照によって本明細書に組み入れられる。本発明のデンプン物質の例となる重量平均分子量の範囲は変化することができるが、デンプンの分子量は通常、約１，０００〜約３，０００，０００Ｄａ、度々には約７５，０００〜約１，０００，０００Ｄａ、さらに度々には約１５０，０００〜約７５０，０００Ｄａの範囲である。
【００２０】
デンプンは天然の形態（たとえば、１以上の植物から抽出されて、又は任意の方法によって精製されて）、構造破壊された形態、様々に化学的に修飾された誘導体の形態（たとえば、ヒドロキシアルキル化デンプン、デンプンエステル、カチオンデンプン誘導体及びアニオンデンプン誘導体を含むイオン性に修飾されたデンプン、酸化デンプン、可塑化デンプン、加水分解デンプン、ゲル化デンプン、グラフト化デンプン、架橋デンプン、トランスグリコシル化デンプン、デンプンエーテル、又はそれらの混合物）で使用されてもよい。デンプンの特定の修飾は物質の疎水性を高め、それは、本発明から逸脱することなく実施することができる。任意の植物源から単離され及び／又は精製されたデンプンは本発明で有用であり得るが、例となるデンプン供給源には、トウモロコシ、ジャガイモ、タピオカ、コメ、カラスムギ、エンドウマメ、サゴ、オオムギ、コムギ、キャッサバ、及びヤマイモが挙げられる。任意の供給源から生産されるデンプン及び本明細書に記載される方法で修飾されるデンプンは本発明に包含される。
【００２１】
用語「熱可塑性デンプンポリマー」（「ＴＰＳ」とも呼ぶ）は、通常、デンプン又はデンプン誘導体（たとえば、酢酸デンプン又はデンプンエステル）と少なくとも１つの可塑剤の混合物により溶解加工可能な形態であるデンプンポリマーを指す。可塑剤は変化することができ、例には、種々のポリオール（たとえば、エチレングリコール、プロピレングリコール、又はグリセロール）、糖類（たとえば、グルコース、スクロース、フルクトース、ラフィノース、マルトデキストロース、ガラクトース、キシロース、マルトース、ラクトース、マンノース、及びエリスロース）、糖アルコール（たとえば、エリスリトール、キシリトール、マリトール、マンニトール、及びソルビトール）、尿素及び尿素誘導体、ソルビタンのような糖アルコールの無水物、ゼラチン、植物タンパク質、フタル酸エステル、コハク酸ジメチル及びジエチル及び関連エステル、三酢酸グリセロール、種々の酸エステル（たとえば、乳酸エステル、クエン酸エステル、アジピン酸エステル、ステアリン酸エステル、及びオレイン酸エステル）、及びそれらの混合物が挙げられる。
【００２２】
熱可塑性デンプンポリマーには、たとえば、分散助剤又は保護性コロイドのような任意の成分も含まれ得る。例となる任意のコロイドには、ポリビニルアルコール、アルキルエーテル二量体、蜜蝋、カルナウバ蝋などが挙げられる。例となる分散助剤又は界面活性剤には、ポリオキシエチレン誘導体（たとえば、ポリソルベート）、サポニン、スルホン酸アルキル、アルキルベンゼンスルホネートなどが挙げられる。熱可塑性デンプンに関する追加の情報は、たとえば、Ｓｅｐｐａｌａらへの米国特許第６，０１１，０９２号及びＬｏｒｃｋｓらへの同第６，１３６，０９７号並びにＳｈｉらへの米国特許出願公開番号２００９／０２４７０３６及び同２００９／０３０５５９２に見つけることができ、そのすべては参照によって本明細書に組み入れられる。
【００２３】
熱可塑性デンプンポリマー組成物におけるデンプン物質、可塑剤及び任意の追加の成分の相対的な量は変化することができる。通常、熱可塑性デンプンポリマーは、ポリマー組成物の総重量に対して、約３０重量％〜約９５重量％のデンプン（結合した水分を含む）、約５重量％〜約５５重量％の１以上の可塑剤、及び約０．０１重量％〜約２０重量％のたとえば、分散助剤又は保護性コロイドのようなさらなる任意の成分を含有するであろう。
【００２４】
本発明で使用されてもよい又は本発明で使用するために容易に修飾されてもよい熱可塑性デンプンの例となる商業的な実施形態には、ＤｕＰｏｎｔから入手可能なＢＩＯＭＡＸ（登録商標）ＴＰＳ、Ｂｉｏｔｅｃ社から入手可能なＢＩＯＰＬＡＳＴ  ＴＰＳ（登録商標）、ＩＧＶから入手可能なＧＥＴＲＥＸ  ＴＰ  ＩＩ、Ｐｌａｎｔｉｃ  Ｔｅｃｈｎｏｌｏｇｉｅｓ社から入手可能なＰＬＡＮＴＩＣ（登録商標）ＴＰＳ、ＳｔａｒｃｈＴｅｃｈ社から入手可能なＲＥ−ＮＥＷ  ４００デンプン樹脂、Ｒｏｄｅｎｂｕｒｇ  Ｂｉｏｐｏｌｙｍｅｒｓ  Ｂ．Ｖから入手可能なＳＯＬＡＮＹＬ（登録商標）ＢＰ、Ｃｅｒｅｐｌａｓｔ社から入手可能なＣＥＲＥＰＬＡＳＴ  ＣＯＭＰＯＳＴＡＢＬＥＳ（登録商標）、及びＢｉｏｇｒａｄｅ社から入手可能なＢＩＯＧＲＡＤＥ（登録商標）が挙げられる。
【００２５】
ＴＰＳは、接着剤組成物又は１以上の追加のポリマー物質の混合物にて特異なポリマー成分として使用することができる。ポリマーの混合物を使用する場合、混合相手も通常分解性である。ＴＰＳと混合してもよい例となる生分解性ポリマーには、ポリビニルアルコール、脂肪族ポリエステル、脂肪族ポリウレタン、シス−ポリイソプレン、シス−ポリブタジエン、ポリヒドロキシアルカノエート、ポリ無水物及びそれらのコポリマー及び混合物が挙げられる。用語「脂肪族ポリエステル」は構造−［Ｃ（Ｏ）−Ｒ−Ｏ］ｎ−を有するポリマーを指し、その際、ｎはポリマー鎖におけるモノマー単位の数を表す整数であり、Ｒは脂肪族炭化水素、好ましくはＣ１〜Ｃ１０アルキレン、さらに好ましくはＣ１〜Ｃ６アルキレン（たとえば、メチレン、エチレン、プロピレン、イソプロピレン、ブチレン、イソブチレンなど）であり、アルキレン基は直鎖又は分枝鎖であり得る。例となる脂肪族ポリエステルには、ポリグリコール酸（ＰＧＡ）、ポリ乳酸（ＰＬＡ）（たとえば、ポリ（Ｌ−乳酸）又はポリ（ＤＬ−乳酸）、ポリヒドロキシ酪酸（ＰＨＢ）、ポリヒドロキシ吉草酸（ＰＨＶ）、ポリカプロラクトン（ＰＣＬ）及びそれらのコポリマーが挙げられる。デンプン物質と混合するのに好適なポリマーのその他の例には、ＢＡＳＦ社から入手可能なＥｃｏｆｌｅｘ（登録商標）脂肪族/芳香族コポリエステル物質又はその全体が参照によって本明細書に組み入れられるＳｅｐｐａｌａへの米国特許第６，０８７，４６５号に記載されたポリ（エステルウレタン）ポリマーのような生分解性の熱可塑性ポリエステルが挙げられる。たとえば、特定の芳香族ポリエステル（たとえば、ポリエチレンテレフタレート）又はポリオレフィン（たとえば、ポリエチレン、ポリプロピレン）のような相対的に非分解性の合成ポリマーもＴＰＳとの混合に使用してもよいが、得られる接着剤組成物は低下した生分解性を有する。
【００２６】
本発明で使用されてもよい又は本発明で使用するために容易に修飾されてもよい熱可塑性デンプン混合物の例となる商業的な実施形態には、Ｌｉｍａｇｒａｉｎ  ｃｅｒｅａｌｅｓから入手可能なＢＩＯＬＩＣＥ（登録商標）混合物（ＥＣＯＦＬＥＸ（登録商標）コポリエステルポリマーと組み合わせたデンプン物質）、Ｂｉｏｇｒａｄｅ社から入手可能なＢＩＯＧＲＡＤＥ（登録商標）混合物（ＴＰＳと脂肪族ポリエステル又はポリビニルアルコール）、Ｃｅｒｅｓｔｅｃｈ社から入手可能なＣＥＲＥＬＯＹ（登録商標）混合物（ＴＰＳとポリオレフィン）、Ｇｒａｃｅ  Ｂｉｏｔｅｃｈから入手可能なＧＢ混合物シリーズ（ＴＰＳと生分解性ポリエステル）、Ｎｏｖａｍｏｎｔ  Ｓｐから入手可能なＡＭＡＴＥＲ−ＢＩ（登録商標）混合物（ＴＰＳとポリビニルアルコール）、ＦｕｔｕｒａＭａｔから入手可能なＢＩＯＣＥＲＥＳ（登録商標）混合物（小麦粉とポリエステル）、Ｃｅｒｅｐｌａｓｔ社から入手可能なＣＥＲＥＰＬＡＳＴ  ＨＹＢＲＩＤ  ＲＥＳＩＮＳ（登録商標）（デンプンとポリオレフィン）及びＣＥＲＥＰＬＡＳＴ  ＣＯＭＰＯＳＴＡＢＬＥＳ（登録商標）（ＴＰＳとポリ乳酸）、ＢＩＯＰ  Ｂｉｏｐｏｌｙｍｅｒ  Ｔｅｃｈｎｏｌｏｇｉｅｓ社から入手可能なＢＩＯＰＡＲ（登録商標）混合物（ＴＰＳとコポリエステル）、Ｂｉｏｔｅｃ社から入手可能なＢＩＯＰＬＡＳＴ（登録商標）混合物（ＴＰＳと脂肪族ポリエステル）、Ｗａｒｎｅｒ−Ｌａｍｂｅｒｔから入手可能なＮＯＶＯＮ（登録商標）混合物（デンプンとコポリエステル、ポリカプロラクトン又は酢酸セルロース）並びにＳＫ社から入手可能なＧＲＥＥＮＰＯＬ（商標）混合物（デンプンとポリカプロラクトン）が挙げられる。
【００２７】
接着剤組成物における熱可塑性デンプンポリマー又は熱可塑性デンプンポリマーを含むポリマー混合物の相対的な量は変化することができる。通常、ＴＰＳ自体は、接着剤組成物の総重量に対して少なくとも約３５重量％、度々少なくとも約４０重量％、頻繁には少なくとも約４５重量％の濃度（たとえば、少なくとも約５０重量％又はさらに少なくとも約５５重量％）で接着剤組成物に存在する。たとえば、ＴＰＳと第２の生分解性ポリマーの混合物のようなポリマーの混合物を使用する場合、混合物の濃度は通常、接着剤組成物の総重量に対して少なくとも約４０重量％、及び度々少なくとも約５０重量％又は少なくとも約５５重量％である。特定の実施形態では、熱可塑性デンプンポリマーを含むポリマー混合物は、接着剤の少なくとも約６５重量％又は少なくとも約７５重量％の割合を占める。
【００２８】
接着剤組成物は、熱可塑性デンプンポリマーと併せて言及されるものに加えて種々のさらなる添加剤を含有することができる。例となる添加剤には、粘着性樹脂（たとえば、ロジン、テルペン、脂肪族、環状脂肪族又は芳香族の樹脂、水素化炭化水素樹脂、及びテルペン／フェノール樹脂）、ワックス、追加の可塑剤（たとえば、安息香酸塩、フタル酸塩、及びパラフィン油）、抗酸化剤及び安定化剤（たとえば、ヒンダードフェノール、ブチル化ヒドロキシトルエン（ＢＨＴ）、リン酸塩、及びヒンダード芳香族アミン）、ＵＶ安定化剤、顔料及び染料、殺生剤、難燃剤、帯電防止剤、充填剤（たとえば、炭酸カルシウム、硫酸バリウム、タルク、シリカ、カーボンブラック、カオリンのような粘土、及びたとえば、綿、羊毛、スギ、麻、竹、カポック及び亜麻のような植物由来の繊維性物質）、界面活性剤、発泡防止剤などが挙げられる。粘着性樹脂は通常、接着剤組成物の総重量に対して約０〜約５０重量％の量で使用される。ワックスは通常、約０〜約４０重量％の量で使用される。添加剤の残りのものは通常約４０重量％まで、度々約２５重量％まで、さらに度々約１０重量％までの量で使用される。紙巻タバコ製造で使用される接着剤に有用な添加剤の種類は、そのすべてが参照によって本明細書に組み入れられるＫａｕｆｆｍａｎらへの米国特許第５，４５３，１４４号並びにＷｉｅｃｚｏｒｅｋ，Ｊｒ．らへの米国特許出願公開番号２００３／００２７００７及びＧｏｎｇらへの同２００６／０１３７７００にも記載されている。
【００２９】
熱可塑性デンプンポリマー又は熱可塑性デンプンポリマーを含むポリマー混合物を含む接着剤組成物は、用途に応じて種々の形態で使用することができる。プラグラップの接着剤組成物については、熱溶解製剤が通常使用される。本明細書で使用されるとき、熱溶解は、溶媒内容物をほとんど含有しない又は含有しない、室温では固形であり、適用前に加熱して液体を形成するポリマーの接着剤組成物を指す。チップペーパーの接着剤組成物については、水性分散の形態での接着剤組成物が通常使用される。本明細書で使用されるとき、水性分散は１以上のポリマー成分が水中に分散された粒子として存在するポリマーの接着剤組成物を指す。水性分散の接着剤は通常、加熱すると水性溶媒の少なくとも一部が蒸発することより粘着性になり、接着剤が粘着性になる温度を一般に活性化温度と呼ぶ。
【００３０】
上述したＴＰＳ及びＴＰＳを含有する混合物の多くは、ホットメルト接着剤としての使用に好適な形態で市販されている。しかしながら、特定の実施形態では、ホットメルト接着剤として使用する前に追加の可塑剤又は粘着剤と混合することによって市販のＴＰＳ又はＴＰＳを含有する混合物を修飾することができる。本発明の特定の実施形態では、熱可塑性デンプンを含有する接着剤組成物が、約６０℃〜約１５０℃、さらに度々約６５℃〜約１２０℃、最も度々約７０℃〜約１００℃の融点を有する熱溶解形態で提供される。その適用温度範囲内での本発明のホットメルト接着剤の粘度は変化することができるが、通常、約５００センチポイズ（ｃＰ）〜約５０，０００ｃＰ、さらに度々約８００ｃＰ〜約５，０００ｃＰ、最も度々では約１，０００ｃＰ〜約３，５００ｃＰである。特定の有利な実施形態では、本発明のホットメルト接着剤は、紙基材を貫通して、接着される成分の期待耐用年数について接着結合の完全性を維持するのに適した機能的な繊維の裂け目又は吸引結合を形成することが可能である。
【００３１】
ＴＰＳ又はＴＰＳを含有するポリマー混合物を含有する水性分散を形成するために、市販の固形ポリマー製品は、種々の技法のいずれかを用いた水性分散形態への変換を必要とすることがある。たとえば、ポリマー製品を先ず水混和性の有機溶媒に溶解し、水と混合することによって分散の形態に析出させることができる（すなわち、溶媒／抗溶媒の方法）。別の実施形態では、水と混和可能である有機溶媒にポリマー製品を溶解し、次いで加熱した水に溶液を噴霧し、直ちに有機溶媒を蒸発させることによって分散を形成する（すなわち、蒸発性析出）。最終的に、種々の器具を用いてポリマー製品に剪断を導入し、水での分散を可能にする粒子を調製するために粒度を大きく低減する。例となる粒度低減法には、ボールミル（たとえば、二酸化ジルコニウムのビーズ、窒化珪素のビーズ又はポリスチレンのビーズと共にボールミルを用いて）、高圧均質化（たとえば、ポリマー及び水性媒体を強制的にピストンギャップのホモゲナイザーに通すこと）、マイクロ流体粒度低下、スプレー乾燥、及び超臨界流体粒度低下が挙げられる。
【００３２】
特定の実施形態では、約６０℃〜約１５０℃、さらに度々約６５℃〜約１２０℃、最も度々約７０℃〜約１００℃の活性化温度を有する、ＴＰＳを含有する水性分散接着剤が提供される。常温での本発明の水性分散の粘度は変化することができるが、通常、約１００ｃＰ〜約１０，０００ｃＰ、さらに度々では約２００ｃＰ〜約５，０００ｃＰ、最も度々では約３００ｃＰ〜約７００ｃＰである。本発明の水性分散の固形比率は、通常約２５％〜約６０％の固形物、さらに度々では約３５％〜約５５％の固形物、最も度々では約４７％〜約５２％の固形物に及ぶ。
【００３３】
レオロジーを改変する分散助剤を水性分散に加えるのであれば、水性分散及び水性分散に存在する固形物の粘度は変化してもよい。そのような改変された実施形態については、粘度範囲は通常、約５００ｃＰ〜１０，０００ｃＰ、さらに度々では約１，０００ｃＰ〜約５，０００ｃＰ、最も度々では約２，５００ｃＰ〜約４，６００ｃＰである。加えて、そのような改変された実施形態については、固形比率の範囲は通常約２５％〜約６０％の固形物、さらに度々では約３５％〜約５５％の固形物、最も度々では約４５％〜約５０％の固形物である。特定の有利な実施形態では、本発明の水性分散接着剤は、紙基材を貫通して、接着される成分の期待耐用年数について接着結合の完全性を維持するのに適した機能的な繊維の裂け目又は吸引結合を形成することが可能である。
【００３４】
特定の実施形態では、本発明で使用されるＴＰＳ又はＴＰＳを含有するポリマー混合物が分解性であることを特徴とし得るということは、特に、喫煙物品の廃棄に関連する環境条件下にて、ポリマー物質が、たとえば、粒子を分解生成物に分解する化学反応を介して分解又は崩壊を受けることが可能であることを意味する。分解可能な物質には、生分解性である及び堆肥にできるとして分類された物質が挙げられる。特定の実施形態では、ＴＰＳ又はＴＰＳを含有するポリマー混合物を含有する本発明の接着剤組成物は、たとえば、生分解性である及び／又は堆肥にできるような分解性であることも特徴とする。
【００３５】
本明細書で使用されるとき、用語「生分解性である」は、ヘテロ原子を含有する物質はたとえば、アンモニア又は二酸化イオウのようなその他の生成物も生じ得るが、細菌、真菌、藻類及びその他も微生物の存在下で好気性及び／又は嫌気性の条件下にて二酸化炭素／メタン、水及びバイオマスに分解する物質を指す。「バイオマス」は一般に、生物起源の物質と区別できない腐食分画に存在する又は変換される生物の細胞構造に取り込まれた代謝された物質の一部を指す。用語「堆肥にできる」は一般に、他の既知の堆肥にできる物質に匹敵する速度で二酸化炭素、水、無機化合物及びバイオマスに分解し、眼に見える又は毒性の残留物を残さない物質を指すのに使用される。
【００３６】
分解をもたらすと期待される環境条件に試料を置くことによって、たとえば、水、微生物含有の溶液、堆肥物質又は土壌に試料を置くことによって分解性を測定することができる。分解の程度は、環境条件への暴露の所与の期間にわたる試料の重量低下を特徴とすることができる。本発明の特定の接着剤実施形態の分解の例となる速度には、６０日間の土壌への埋め込み後少なくとも約２０％の重量低下又は通常の公的なコンポストでの１５日間の暴露後少なくとも３０％の重量低下が挙げられる。しかしながら、分解の速度は、使用される分解性粒子の種類、フィルター要素の残りの組成及び分解試験に関連する環境条件に応じて広く変化することができる。Ｂｕｃｈａｎａｎらへの米国特許第５，９７０，９８８号及びＹａｍａｓｈｉｔａへの同第６，５７１，８０２号は分解試験の例となる試験条件を提供している。プラスチック物質の分解性も、以下のＡＳＴＭ試験法：Ｄ５３３８、Ｄ５５２６、Ｄ５９８８及びＤ６４００の１以上を用いて判定され得る。
【００３７】
本発明は、喫煙物品の製造の間、特に、プラグラップ及びチップペーパーを含む紙巻タバコの製造の間に上述の接着剤組成物を使用することを指向する。図１を参照して、紙巻タバコの形態で、本発明の喫煙物品の特定の代表的な構成成分を持っている喫煙物品１０を示す。紙巻タバコ１０は一般に、外接する巻付材１６に含有される喫煙可能なフィラー材料の装入物又は巻物の円筒状ロッド１２を含む。ロッド１２は従来「タバコロッド」と呼ばれる。タバコロッド１２の端部は開放して喫煙可能なフィラー材料を露出する。紙巻タバコ１０は、巻付材１６に適用される任意のバンド２２を１つ（たとえば、デンプン、エチルセルロース又はアルギン酸ナトリウムのような成膜剤を含む印刷されたコーティング）を有して示され、そのバンドは紙巻タバコの長手軸を横断する方向で紙巻タバコロッドに外接する。すなわち、バンド２２は紙巻タバコの長手軸に対して断面領域を提供する。バンド２２は、巻付材１６の内面にて（すなわち、喫煙可能なフィラー材料に対向して）、又はあまり好ましくないが、巻付材の外面にて印刷され得る。紙巻タバコは任意のバンド１つを有する巻付材を持ち得るが、紙巻タバコはまた、２、３以上の番号を付けたさらなる任意の間隔を空けたバンドを有する巻付材も持ち得る。
【００３８】
タバコロッド１２の一端は点火端１８であり、口側端２０にはフィルター要素２６が位置づけられる。フィルター要素２６は、フィルター要素とタバコロッドが端部と端部を合わせた関係で、好ましくは互いに当接して軸方向に並べられるようにタバコロッド１２の一端に隣接して位置する。フィルター要素は一般に円筒状の形状を有してもよく、その直径はタバコロッドの直径と本質的に同等であってもよい。フィルター要素２６の端部はそれを介して空気及び煙が通過できるようにする。
【００３９】
図１で示したように構成された喫煙物品の断面図を図２に示す。そこで示すように、フィルター要素は外部プラグラップ２８の層によって外周又は長手周辺に沿って外接される。プラグラップ２８は、本発明に係る接着剤組成物を用いてフィルター要素２６に貼り付けられる。フィルター材料のたった１つの区分を図２で示すが、本発明から逸脱することなく、複数のセグメント及び／又は空洞を持ったその他のフィルター要素の構成が使用され得る。
【００４０】
フィルター要素は、フィルター要素２６とタバコロッド１２の隣接領域の全長双方に外接するチップ材４６を用いてタバコロッド１２に取り付けられる。チップ材４６の内面は、本発明の接着剤組成物を用いて、プラグラップ２８の内面とタバコロッドの巻付材１６の外面にしっかりと固定され、フィルター要素とタバコロッドを互いに貼り合わせる。チップ材４６は通常、フィルター要素２６の全長、及びタバコロッド１２の隣接領域の長さにわたって約２ｍｍ〜約６ｍｍ、度々約３ｍｍ〜約５ｍｍ、頻繁には約４ｍｍにわたって伸びる。
【００４１】
換気した又は空気で希釈した喫煙物品に一連の目打ち３０のような任意の空気希釈手段を設けることができ、そのそれぞれはチップ材及びプラグラップを介して伸びる。任意の目打ちは、たとえば、レーザー目打ち法のような当業者に既知の様々な技法によって作製することができる。或いは、いわゆるオフライン空気希釈法を用いることができる（たとえば、多孔性の紙プラグラップ及び事前に目打ちしたチップペーパーの使用を介して）。空気で希釈される又は換気される紙巻タバコについては、空気希釈又は換気の量及び程度は変化することができる。頻繁には、空気希釈される紙巻タバコの空気希釈の量は、約１０％を超え、一般には約２０％を超え、度々約３０％を超え、時には約４０％を超える。通常、空気希釈される紙巻タバコの空気希釈の上位は約８０％未満であり、度々約７０％未満である。本明細書で使用されるとき、用語「空気希釈」は、紙巻タバコを介して吸い込まれ、紙巻タバコの最口側端部分を出る空気と煙の総体積に対する空気希釈手段を介して吸い込まれる空気の体積の比（パーセントで表される）である。
【００４２】
本発明の接着剤組成物は、従来の紙巻タバコの製造工程、特に「ツーアップ」紙巻タバコロッドを提供するように構成される製造工程に組み入れることができる。本発明の接着剤を使用するように他の製造工程を改変してもよいが、本開示はツーアップのロッド製造工程に焦点を絞るであろう。
【００４３】
図３を参照して、それぞれ図２で言及した構造を有する２つのフィルター付き紙巻タバコ６２、６４を提供するために点線２−２に沿ってさらに分割することができる代表的なツーアップ紙巻タバコ６０を示す。ツーアップ紙巻タバコ６０を形成するために、ツーアップフィルターセグメント７０が提供される。代表的なフィルターセグメント７０はフィルター材料を含み、プラグラップ７２が外接する。２つのタバコロッド１２、１２’をツーアップフィルターセグメントの各端部に並べ、ツーアップ紙巻タバコロッドを形成する。チップ材がツーアップフィルターセグメント７０の全長及びフィルターセグメントに隣接するそのそれぞれの領域における各タバコロッド１２、１２’の長さの一部に外接するようにチップ材７４の層（たとえば、いわゆるチップ材のパッチ）を構成成分の周りで巻きつけ、並べる。そのようなものとして、いわゆるツーアップ紙巻タバコ６０が提供される。任意で、チップ材７４及び下にあるプラグラップ７２を介して目打ち３０、３０’の外接する環を少なくとも１つ適用することによって紙巻タバコ６０を空気希釈することができる（たとえば、レーザー目打ち法を用いて）。所望であれば、チップ材の追加の層を適用して、参照によって本明細書に組み入れられるＤｕｂｅらへの米国特許第７，７８９，０８９号に記載されたようなチップ材の複数の層を持つ喫煙物品を形成してもよい。ツーアップで組み合わせたフィルターセグメント７０を最終的に線２−２に沿って半分に切って２つの仕上がり紙巻タバコ６２、６４を提供する。
【００４４】
ツーアップ紙巻タバコロッドの製造のためのフィルターロッドを調製するために、図６に示すように、フィルター材料の連続フィルターロッドを先ず形成し、プラグラップ８２を巻き付け、製造工程の残りで使用するためにさらに小さなセグメントにさらに分割する。たとえば、ツーアップ製造工程での使用に適したサイズのセグメントに連続したフィルターロッド８０をさらに分割することができる。図６で説明するように、連続したフィルターロッド８０の周りにプラグラップを巻き付ける際にプラグラップがそれ自体に接着するように接着剤８４をプラグラップ８２の継ぎ目に塗布する。プラグラップ８２の他の領域も本発明から逸脱することなく接着剤８４で処理してもよい。たとえば、特定の実施形態では、間隔を空けた位置で連続するフィルターロッド８０に直接的に接着性結合するように、特定の間隔で連続するフィルターロッド８０の長手軸に垂直なプラグラップ８２を横断して接着剤８４を塗布する。加えて、たとえば、空洞の組み入れ、活性炭等のような煙代替材によって、本発明から逸脱することなく、フィルターロッド８０を異なって構成することができる。
【００４５】
図８は、連続するフィルターロッド８０にプラグラップ接着剤を塗布するための装置の単純な模式図を説明する。示すように、ロール８８からプラグラップ材８２が供給され、接着性塗布器９０を通す又はそのそばを通す。塗布器９０は任意の方法及び所望のパターンで接着剤を塗布するように構成することができる。たとえば、塗布器９０はプラグラップ材８２の端部に沿った継ぎ目にだけ接着剤を塗布することができ、又は任意の所望の位置に接着剤を塗布することができる。使用することができる塗布器９０の例となる種類には、ナイフオーバーロールコーティング、逆ロールコーティング、グラビアコーティング、計測ロッドコーティング、スロット金型コーティング、カーテンコーティング、エアナイフコーティング、などのようなコーティング法に適合させた塗布器が挙げられる。プラグラップ接着剤は通常、熱溶解の形態であるので、塗布器９０は通常、たとえば、スロット金型又は押し出しコーティング方式のようなホットメルト接着剤の送達に特に適した方式である。製造工程の間、連続した及び不連続の接着性の継ぎ目の具体的な配置についての様々な方法が一般に使用される。たとえば、参照によって本明細書に組み入れられるＨａｌｌへの米国特許第４，２５２，５２７号；Ｓｅｙｍｏｕｒらへの同第６，０２１，７８２；及びＭａｉｗａｌｄらへの同第７，２３７，５５７号並びにＰｉｐｅｓらへの米国特許出願公開番号２００９／０２５５８３５を参照のこと。
【００４６】
接着剤組成物の塗布に続いて、プラグラップ８２は任意の乾燥器９４を通過し、それは、接着剤の形態によっては不要であってもよい。ホットメルト接着剤については、乾燥方式は通常必要とされない。利用する場合、乾燥器９４は、従来の乾燥オーブンを含めて、接着性コーティングから溶媒を蒸発させるように適合させた任意の既知の乾燥方式又は装置を含む。乾燥器９４はプラグラップ８２の相対する表面のいずれか又は双方の表面を乾燥させるように設計することができる。
【００４７】
任意の乾燥操作に続いて、プラグラップ８２に塗布した接着剤組成物にマイクロ波エネルギーを送達するように適合させた任意のマイクロ波エネルギー工程９６にプラグラップを供することができる。マイクロ波エネルギーは、接着剤の乾燥、活性化及び硬化を向上させ、従来の乾燥器９４（たとえば、従来の伝導性加熱方式）に加えて又はその代わりに使用することができる。マイクロ波加熱の使用は、さらに短い硬化時間、及び接着性物質について最も効率的な吸収周波数に合わせたマイクロ波の適用を介したさらに効率的な加熱を提供することができる。マイクロ波エネルギー加熱は、加熱される物質の熱伝導性とは無関係である。マイクロ波エネルギーの使用と併せて、特定の実施形態では、本発明の接着剤組成物は、たとえば、塩物質のような極性物質と共に製剤化してマイクロ波エネルギーに由来する加熱効果を高める。例となるマイクロ波加熱方式は、ノースカロライナ州、モーリスビルのＬａｍｂｄａ  Ｔｅｃｈｎｏｌｏｇｉｅｓから入手可能である。マイクロ波加熱方式はまた、参照によって本明細書に組み入れられるＦａｔｈｉらへの米国特許出願公開番号２００７／０２８４０３４にも記載されている。マイクロ波エネルギー方式９６はプラグラップ８２の一方の面に隣接して位置することが示されるが、マイクロ波エネルギーは所望であれば、プラグラップのいずれかの側又は両側に送達することができる。
【００４８】
接着剤の塗布に続いて、プラグラップ８２を連続するフィルターロッド８０と接触して置き、装飾台９８にてフィルターロッドの周りに巻き付ける。接着剤の存在によってフィルターロッド８０の周りでプラグラップをしっかり留めたままにできる。図８には示さないが、連続したフィルターロッドは巻き付け工程の後、所望のようにさらに小さいセグメントにさらに分割される。
【００４９】
熱溶解形態で塗布されたプラグラップ接着剤は通常、約１１０℃〜約１６０℃の塗布温度、さらに度々では約１２０℃〜約１３０℃の塗布温度での加熱したノズルを介して塗布される。接着剤の流速は、分当たり５００メートルのベルト速度で測定された分当たり通常約１０グラムである。特定の実施形態では正常速度のおよそ半分のライン速度を使用することができるが、通常、ライン速度はベルト速度の分当たり約２２５〜約５００メートルである。ホットメルト接着剤を固めるのを助けるために、通常、冷却棒（示さず）が提供されるが、冷却棒の温度は通常、約３℃〜約５℃に設定される。水性分散の接着剤がプラグラップに使用される場合、接着剤の塗布には通常、約５００ｍ／分のベルト速度で測定される約１０〜約１２ｇ／分の流速にて押し出しノズルに接着剤を通すことが関与する。通常、ライン速度は、約２５０ｍ／分のベルト速度を超えず、加熱密封棒（示さず）を使用して水性分散接着剤を固めるのを助けることができる。
【００５０】
ツーアップの紙巻タバコロッドの工程では、ツーアップフィルターロッドが２つのタバコロッド間に位置取りし、チップ材が組み合わせたロッドの周りに巻き付けられる。図４では、線２−２に沿って２つの紙巻タバコ６２、６４に分岐するツーアップロッドの周りで巻き付けられる前のチップシート又はパッチ７４を示す。自動的な紙巻タバコ製造の間チップ材に接着剤を塗布する手法及び方法は紙巻タバコの設計及び製造の当業者には明らかであろう。たとえば、フィルター付き紙巻タバコは、Ｈａｕｎｉ−Ｗｅｒｋｅ  Ｋｏｒｂｅｒ  ＆  Ｃｏ．ＫＧから入手可能であるラボＭＡＸチップ装置を用いた本質的に従来の手法にてチップ材を先端に付けることができる。
【００５１】
図５は、接着剤をチップシート７４に塗布できる例となる位置を説明する。チップシートの全面がツーアップ紙巻タバコロッドに接着するようにシートの全下面を単に被覆することを含んで、本発明から逸脱することなく、接着剤１００の考えられるどんなパターンもチップシート７４に塗布することができる。或いは、図５で説明するように、接着剤組成物１００をチップシート７４の識別可能な位置にのみ塗布することができる。説明された実施形態では、接着剤１００を領域Ａに塗布し、それは、チップ材が、ツーアップロッドの線２−２に沿って分岐した後、紙巻タバコの最口側端及び口側に対して遠位のチップ材の端部で固定されることを保証する。特定の有利な実施形態では、接着剤１００は１以上のＢ領域にも塗布され、それは、紙巻タバコの長手軸に沿ったチップシートの継ぎ目にてチップシート７４の層間剥離又は皺がよることを防ぐ。
【００５２】
図７は、チップペーパーシート７４がツーアップロッドに適用されるツーアップ紙巻タバコ製造工程の部分的な模式図を説明する。示すように、チップペーパー１０５はロール１１０から引き出され、接着剤塗布器１２０を通過する又はそのそばを通るが、それは、ナイフオーバーロールコーティング、逆ロールコーティング、グラビアコーティング、計測ロッドコーティング、スロット金型コーティング、カーテンコーティング、エアナイフコーティング、などに適合した塗布器を含む本明細書で言及される塗布器の種類のいずれでもあり得る。接着剤塗布工程１２０に続いて、チップペーパー１０５は任意の乾燥工程１３０を通過する又はそのそばを通るが、それは、たとえば、従来の乾燥オーブンのような当該技術で既知の乾燥装置から成り得る。乾燥工程が必要であるかどうかは、使用される接着剤組成物１００の種類及び形態に部分的に左右される。チップ接着剤組成物１００は通常、水性分散形態で使用されるので、乾燥を介した熱活性化は普通工程の一部である。さらに、乾燥器１３０は、水性分散接着剤が使用される場合、期待される。乾燥器１３０は、チップペーパー１０５の片面又は両面を乾燥させるように設計することができる。工程には、チップ材１０５に塗布された接着剤組成物１００にマイクロ波エネルギーを送達するように適合させた任意のマイクロ波エネルギー工程１４０を含めてもよい。マイクロ波エネルギー方式１４０は、チップ材１０５の片面又は両面にマイクロ波エネルギーを向けることができ、プラグラップ接着工程に関連して以前記載されたマイクロ波方式に類似する。
【００５３】
その後、チップペーパー１０５はドラム１５０に向かい、通常それはチップペーパーに吸引力を適用し、チップペーパーは回転ナイフ１６０を通過し、そこで紙材料は個々のチップシート又はパッチ７４に細断される。次いでチップシート７４は、隣接する回転ドラム１８０の溝に位置する、巻き付けられていないツーアップ紙巻タバコロッド１７０に接触する。次いで各ツーアップロッド１７０及びチップシート７４は別のドラム１９０を通り、それは、図３に示す構造を完成させるためにツーアップロッドの周りでチップ材を巻く転動装置２００にロッドとチップシートを接触させる。次いで、得られた巻付ツーアップロッドは、たとえば個々の紙巻タバコロッドへのさらなる分割（示さず）のようなさらなる加工に供される。
【００５４】
通常、水性分散接着剤は、計測塗布器ローラーを用いて常温でチップペーパーに塗布される。ライン速度は一般に、機械及び製造される製品に基づいて、１分当たり約７，５００〜約１２，０００個の紙巻タバコである。熱は約１００℃の温度設定でチップのロールハンドに適用することが多い。
【００５５】
フィルター材料は様々であることができ、紙巻タバコにタバコの煙フィルターを提供するのに採用することができる種類の任意の素材であることができる。好ましくは、たとえば、酢酸セルロースのトウ、集めた酢酸セルロースのウェブ、ポリプロピレンのトウ、集めた酢酸セルロースのウェブ、集めた紙、再構成したタバコの鎖等のような従来の紙巻タバコのフィルター材料を使用する。特に好まれるのは、酢酸セルロース、ポリプロピレンのようなポリオレフィンのようなフィラメント状の又は繊維性のトウである。好適なフィルターロッドを提供することができるフィルター材料の１つはフィラメント当たり３デニール及び４０，０００の総デニールを有する酢酸セルロースのトウである。別の例として、フィラメント当たり３デニール及び３５，０００の総デニールを有する酢酸セルロースのトウは好適なフィルターロッドを提供することができる。別の例として、フィラメント当たり８デニール及び３５，０００の総デニールを有する酢酸セルロースのトウは好適なフィルターロッドを提供することができる。さらなる例については、それぞれ参照によって本明細書に組み入れられるＮｅｕｒａｔｈへの米国特許第３，４２４，１７２号；Ｃｏｈｅｎらへの同第４，８１１，７４５号；Ｈｉｌｌらへの同第４，９２５，６０２号；Ｔａｋｅｇａｗａらへの同第５，２２５，２７７号及びＡｒｚｏｎｉｃｏらへの同第５，２７１，４１９号を参照のこと。
【００５６】
通常、トリアセチン又はカルボワックスのような可塑剤は、既知の技法を用いて従来の量にてフィラメント状のトウに適用される。一実施形態では、フィルター材料の可塑剤成分は１：１の重量比でトリアセチンとカルボワックスを含む。可塑剤の総量は一般に、約４〜約２０重量％、好ましくは約６〜約１２重量％である。フィルター要素の構築と併せて使用されるその他の好適な素材又は添加剤は紙巻タバコのフィルターの設計及び製造の当業者に容易に明らかであろう。たとえば、参照によって本明細書に組み入れられるＲｉｖｅｒｓへの米国特許第５，３８７，２８５号を参照のこと。
【００５７】
チップ材は様々であることができ、例となる素材は紙巻タバコの製造にてチップ材として従来使用されている種類である。典型的なチップ材は相対的に高い不透明性を示す紙である。代表的なチップ材は、約８１％を超える、度々約８４％〜約９０％の範囲内の、時には約９０%を超えるＴＡＰＰＩ不透明性を有する。典型的なチップ材はインクで印刷され、通常ニトロセルロースに基づき、それは、多種多様な外見及び「口唇離型」特性を提供することができる。代表的なチップペーパーの素材は、約２５ｍ／ｍｍ２〜約６０ｍ／ｍｍ２、度々、約３０ｇ／ｍ２〜約４０ｇ／ｍ２に及ぶ基礎重量を有する。代表的なチップペーパーは、Ｔｅｒｖａｋｏｓｋｉ参照番号３１２１、３１２４、ＴＫ６５２、ＴＫ６７４、ＴＫ６７５、Ａ３６０及びＡ３６２；並びにＳｃｈｗｅｉｔｚｅｒ−Ｍａｕｄｕｉｔ国際参照番号ＧＳＲ２７０及びＧＳＲ２６５Ｍ２として入手可能である。たとえば、参照によって本明細書に組み入れられるＣｒｏｏｋｓらへの米国特許出願公開番号２００７／０２１５１６７及びＣｅｃｃｈｅｔｔｏらへの同２００９／０２９３８９４に言及されている、チップ材の種類、チップ材を用いて紙巻タバコ成分を組み合わせる方法及びチップ材を用いて紙巻タバコの種々の部分を巻き取る技法を参照のこと。
【００５８】
プラグラップ用の素材の使用は様々であることができ、それには、多孔性又は非多孔性の紙材料が含まれ得る。約１，１００のＣＯＲＥＳＴＡ単位〜約２６，０００のＣＯＲＥＳＴＡ単位の多孔性に及ぶ例となるプラグラップ紙は、Ｐｏｒｏｗｒａｐ１７−Ｍ１、３３−Ｍ１、４５−Ｍ１、７０−Ｍ９、９５−Ｍ９、１５０−Ｍ４、１５０−Ｍ９、２４０Ｍ９Ｓ、２６０−Ｍ４及び２６０−Ｍ４ＴとしてＳｃｈｗｅｉｔｚｅｒ−Ｍａｕｄｉｔ  Ｉｎｔｅｒｎａｔｉｏｎａｌから、；並びに２２ＨＰ９０及び２２ＨＰ１５０としてＭｉｑｕｅｌ−ｙ−Ｃｏｓｔａｓから入手可能である。非多孔性のプラグラップ素材は通常約４０未満のＣＯＲＥＳＴＡ単位、度々２０未満のＣＯＲＥＳＴＡ単位を示す。例となる非多孔性のプラグラップ紙は、ＰＷ６４６としてチェコ共和国のＯｌｓａｎｙ  Ｆａｃｉｌｉｔｙ（ＯＰ  Ｐａｐｒｉｎａ）から；ＦＹ／３３０６０としてオーストリアのＷａｔｔｅｎｓｐａｐｉｅｒから；６４６としてスペインのＭｉｑｕｅｌ−ｙ−Ｃｏｓｔａｓから；並びにＭＲ６５０及び１８０としてＳｃｈｗｅｉｔｚｅｒ−Ｍａｕｄｕｉｔ  Ｉｎｔｅｒｎａｔｉｏｎａｌから入手可能である。プラグラップ紙は、特にフィルター材料に向いた面にて成膜材の層によって被覆することができる。そのようなコーティングは、好適な高分子の成膜剤（たとえば、エチルセルロース、炭酸カルシウムと混合したエチルセルロース、ニトロセルロース、炭酸カルシウムと混合したニトロセルロース、又は紙巻タバコの製造に一般に採用される種類のいわゆる口唇離型のコーティング組成物）を使用して提供することができる。或いは、プラスチック膜（たとえば、ポリプロピレン膜）をプラグラップ素材として使用することができる。たとえば、ＺＮＡ−２０及びＺＮＡ−２５としてＴｒｅｏｆａｎ  Ｇｅｒｍａｎｙ  ＧｍｂＨ  ＆  Ｃｏ．ＫＧから入手可能である非多孔性のポリプロピレン素材をプラグラップ素材として採用することができる。たとえば、参照によって本明細書に組み入れられるＭａｒｔｉｎへの米国特許第４，１７４，７１９号を参照のこと。
【００５９】
チップ材及びプラグラップとして使用される巻付材は、拡散材料（たとえば、拡散プラグラップ又は拡散チッ材）を用いて構築することができる。拡散巻付材の実施形態では、巻付材の拡散性は最も好ましくは、たとえば、素材１６（たとえば、約２ｃｍ／秒の拡散性、又は約１５〜約８０のＣＯＲＥＳＴＡの基本多孔性）のような標準の紙巻タバコの巻付材又は紙巻タバコにおけるタバコ装入物の周りで一般に使用される種類の類似素材に類似するであろう。例となる実施形態は、拡散チップ材及び多孔性プラグラップの単層を有するであろう。拡散巻付材は、０のＣＯＲＥＳＴＡを超え、１００のＣＯＲＥＳＴＡ未満であり、好ましい範囲は約５〜約８０のＣＯＲＥＳＴＡであり、拡散性は少なくとも約１ｃｍ／秒、好ましくは少なくとも約１．５ｃｍ／秒である。拡散性は、たとえば、参照によって本明細書に組み入れられるＮｏｒｍａｎらへの米国特許出願公開番号２００５／００８７２０２で開示されたもののような技法を用いて測定され得る。これは、典型的なチップ材又はプラグラップ材とは有意に異なり、ほとんど又は全く拡散性を提供しなくてもよい（たとえば、約０ｃｍ／秒、一般には約１ｃｍ／秒未満、又は約１０ＣＯＲＥＳＴＡ未満の基本多孔性）。
【００６０】
フィルター要素の周りに拡散巻付材を含む紙巻タバコの実施形態については、巻付材は多数の紙又は紙のような素材から選択され得る。一例では、タバコ装入物を含有するのに一般に使用される種類の典型的な巻付材が使用され得る。そのような巻付材は最も好ましくは望ましい拡散性（たとえば、時には１ｃｍ／秒を超える、好ましくは約１．５ｃｍ／秒を超える、度々には約１〜約３ｃｍ／秒、及び頻繁には約２ｃｍ／秒）を含むであろう。程度の高い拡散性を有する巻付材は、その全体が参照によって本明細書に組み入れられるＮｏｒｍａｎらへの米国特許出願公開番号２０１０／０１０８０８４に記載されている。操作の特定の理論に束縛されないが、程度の高い拡散性を有する巻付材の使用はフィルター要素を介した有利な流量特性を提供し得ると考えられている。
【００６１】
タバコの種類、タバコの混合物、最上層及び外皮の素材、ブレンド詰め込みの密度、及びタバコロッド用の巻紙材の種類を含む様々な種類の紙巻タバコの成分を採用することができる。たとえば、そのそれぞれが参照によって本明細書に組み入れられるＪｏｈｎｓｏｎ，Ｄｅｖｅｌｏｐｍｅｎｔ  ｏｆ  Ｃｉｇａｒｅｔｔｅ  Ｃｏｍｐｏｎｅｎｔｓ  ｔｏ  Ｍｅｅｔ  Ｉｎｄｕｓｔｒｙ  Ｎｅｅｄｓ，５２ｎｄ、Ｔ．Ｓ．Ｒ．Ｃ．（１９９８年９月）；Ｊａｋｏｂらへの米国特許第５，１０１，８３９号；Ａｒｚｏｎｉｃｏらへの同第５，１５９，９４４号；Ｇｅｎｔｒｙへの同第５，２２０，９３０号及びＫｒａｋｅｒへの同第６，７７９，５３０号；Ａｓｈｃｒａｆｔらへの米国特許出願公開番号２００５／００１６５５６；Ｎｅｓｔｏｒらへの同２００５／００６６９８６；Ｆｉｔｚｇｅｒａｌｄらへの同２００５／００７６９２９；Ｔｈｏｍａｓらへの同２００６／０２７２６５５；Ｃｏｌｅｍａｎ，ＩＩＩらへの同２００７／００５６６００及びＯｇｌｅｓｂｙへの同２００７／０２４６０５５に述べられている紙巻タバコ成分の種々の代表的な種類並びに種々の紙巻タバコの設計、形式、構成及び特性を参照のこと。最も好ましくは、喫煙可能なロッド全体が喫煙可能な素材（たとえば、タバコのカットフィラー）及び外接する外部巻付材の層から構成される。
【００６２】
本発明の接着剤は、参照によって本明細書に組み入れられるＣｌｅａｒｍａｎらへの米国特許第４，７５６，３１８号；Ｂａｎｅｒｊｅｅらへの同第４，７１４，０８２号；Ｗｈｉｔｅらへの同第４，７７１，７９５号；Ｓｅｎｓａｂａｕｇｈらへの同第４，７９３，３６５；Ｃｌｅａｒｍａｎらへの同第４，９８９，６１９号；Ｃｌｅａｒｍａｎらへの同第４，９１７，１２８号；Ｋｏｒｔｅらへの同第４，９６１，４３８号；Ｓｅｒｒａｎｏらへの同第４，９６６，１７１号；Ｂａｌｅらへの同第４，９６９，４７６号；Ｓｅｒｒａｎｏらへの同第４，９９１，６０６号；Ｆａｒｒｉｅｒらへの同第５，０２０，５４８号；Ｓｈａｎｎｏｎらへの同第５，０２７，８３６号；Ｃｌｅａｒｍａｎらへの同第５，０３３，４８３号；Ｓｃｈｌａｔｔｅｒらへの同第５，０４０，５５１号；Ｃｒｅｉｇｈｔｏｎらへの同第５，０５０，６２１号；Ｂａｋｅｒらへの同第５，０５２，４１３号；Ｌａｗｓｏｎへの同第５，０６５，７７６号；Ｎｙｓｔｒｏｍらへの同第５，０７６，２９６号；Ｆａｒｒｉｅｒらへの同第５，０７６，２９７号；Ｃｌｅａｒｍａｎらへの同第５，０９９，８６１号；Ｄｒｅｗｅｔｔらへの同第５，１０５，８３５号；Ｂａｒｎｅｓらへの同第５，１０５，８３７号；Ｈａｕｓｅｒらへの同第５，１１５，８２０号；Ｂｅｓｔらへの同第５，１４８，８２１号；Ｈａｙｗａｒｄらへの同第５，１５９，９４０号；Ｒｉｇｇｓらへの同第５，１７８，１６７号；Ｃｌｅａｒｍａｎらへの同第５，１８３，０６２号；Ｓｈａｎｎｏｎらへの同第５，２１１，６８４号；Ｄｅｅｖｉらへの同第５，２４０，０１４号；Ｎｉｃｈｏｌｓらへの同第５，２４０，０１６号；Ｃｌｅａｒｍａｎらへの同第５，３４５，９５５号；Ｃａｓｅｙ，ＩＩＩらへの同第５，３９６，９１１号；Ｒｉｇｇｓらへの同第５，５５１，４５１号；Ｂｅｎｓａｌｅｍらへの同第５，５９５，５７７号；Ｍｅｉｒｉｎｇらへの同第５，７２７，５７１号；Ｂａｒｎｅｓらへの同第５，８１９，７５１号；Ｍａｔｓｕｕｒａらへの同第６，０８９，８５７号；Ｂｅｖｅｎらへの同第６，０９５，１５２号；及びＢｅｖｅｎへの同第６，５７８，５８４号；並びにＣｒｏｏｋｓらへの米国特許出願公開番号２０１０／０１８６７５７及びＳｅｂａｓｔｉａｎらへの同２０１１／００４１８６１に述べられたもののような、フィルター要素又は十分な程度にまでタバコ素材を燃焼させないエアロゾル生成の喫煙物品の中に組み込まれるその他の成分でも使用することができる。その上さらに、本発明のフィルター要素は、Ｒ．Ｊ．Ｒｅｙｎｏｌｄｓ  Ｔｏｂａｃｃ社による商品名「Ｐｒｅｍｉｅｒ」及び「Ｅｃｌｉｐｓｅ」のもとで市販されている紙巻タバコの種類の中に組み込むことができる。たとえば、参照によって本明細書に組み入れられるＣｈｅｍｉｃａｌ  ａｎｄ  Ｂｉｏｌｏｇｉｃａｌ  Ｓｔｕｄｉｅｓ  ｏｎ  Ｎｅｗ  Ｃｉｇａｒｅｔｔｅ  Ｐｒｏｔｏｔｙｐｅｓ  ｔｈａｔ  Ｈｅａｔ  Ｉｎｓｔｅａｄ  ｏｆ  Ｂｕｒｎ  Ｔｏｂａｃｃｏ，Ｒ．Ｊ．Ｒｅｙｎｏｌｄｓ  Ｔｏｂａｃｃｏ  Ｃｏｍｐａｎｙ  Ｍｏｎｏｇｒａｐｈ（１９８８）ａｎｄ  Ｉｎｈａｌａｔｉｏｎ  Ｔｏｘｉｃｏｌｏｇｙ，１２：５，ｐ．１−５８（２０００）；に記載され���紙巻タバコの種類を参照のこと。
【００６３】
紙巻タバコロッドは通常、紙巻タバコ製造機、たとえば、従来の自動紙巻タバコロッド製造機を用いて製造される。例となる紙巻タバコロッド製造機は、Ｍｏｌｉｎｓ  ＰＬＣ又はＨａｕｎｉ−Ｗｅｒｋｅ  Ｋｏｒｂｅｒ  ＆  Ｃｏ．ＫＧ．から市販されている。たとえば、ＭｋＸ（Ｍｏｌｉｎｓ  ＰＬＣから市販）又はＰＲＯＴＯＳ（Ｈａｕｎｉ−Ｗｅｒｋｅ  Ｋｏｒｂｅｒ  ＆  Ｃｏ．ＫＧ．から市販）として知られる紙巻タバコロッド製造機を採用することができる。ＰＲＯＴＯＳ紙巻タバコ製造機の説明は、参照によって本明細書に組み入れられるＢｒａｎｄらへの米国特許第４，４７４，１９０号の第５欄４８行目〜第８欄３行目に提供されている。紙巻タバコの製造に好適な機器の種類は、それぞれ参照によって本明細書に組み入れられるＬａ  Ｈｕｅへの米国特許第４，７８１，２０３号；Ｈｏｌｚｎａｇｅｌへの同第４，８４４，１００号；Ｇｅｎｔｒｙへの同第５，１３１，４１６号；Ｈｏｌｍｅｓらへの同第５，１５６，１６９号；Ｍｙｒａｃｌｅ，Ｊｒ．らへの同第５，１９１，９０６号；Ｂｌａｕらへの同第６，６４７，８７０号；Ｋｉｔａｏらへの同第６，８４８，４４９号；Ｈａｎｃｏｃｋらへの同第６，８５４，４６９号；Ｋｉｔａｏらへの同第６，９０４，９１７号；及びＢａｒｎｅｓらへの同第７，６７７，２５１号；並びにＨａｒｔｍａｎへの米国特許出願公開番号２００３／０１４５８６６；Ｈａｎｃｏｃｋらへの同２００４／０１２９２８１；Ｂａｒｎｅｓらへの同２００５／００３９７６４；及びＦｉｔｚｇｅｒａｌｄらへの同２００５／００７６９２９にも述べられている。
【００６４】
従来の自動紙巻タバコ製造機の構成成分及び操作は紙巻タバコの製造機械の設計及び操作の当業者に容易に明らかであろう。たとえば、幾つかの種類の煙筒、タバコフィラー、供給設備、吸引コンベア方式及び装飾方式の構成成分及び操作の説明は、それぞれ参照によって本明細書に組み入れられるＭｏｌｉｎｓらへの米国特許第３，２８８，１４７号；Ｈｅｉｔｍａｎｎらへの同第３，９１５，１７６号；Ｆｒａｎｋへの同第４，２９１，７１３号；Ｒｕｄｓｚｉｎａｔへの同第４，５７４，８１６号；Ｈｅｉｔｍａｎｎらへの同第４，７３６，７５４号；Ｐｉｎｃｋらへの同第４，８７８，５０６号；Ｄａｖｉｓらへの同第４，８９９，７６５号；Ｈｅｉｔｍａｎｎへの同第５，０６０，６６５号；Ｋｅｒｉｔｓｉｓらへの同第５，０１２，８２３号及びＦａｇｇらへの同第６，３６０，７５１号並びにＭｕｌｌｅｒへの米国特許出願公開番号２００３／０１３６４１９に述べられている。本明細書で述べられる種類の自動紙巻タバコ製造機は、所望の長さの形成された喫煙可能なロッドにさらに分割することができる形成された連続する紙巻タバコロッド又は喫煙可能なロッドを提供する。
【００６５】
フィルター付き紙巻タバコ用のフィルター要素の構成成分は、Ｈａｕｎｉ−Ｗｅｒｋｅ  Ｋｏｒｂｅｒ  ＆  Ｃｏ．ＫＧから入手可能なＫＤＦ−２及びＫＤＦ−３Ｅのようなもののような従来の種類のロッド形成単位を用いて製造されるフィルターロッドから提供される。通常、たとえば、フィルタートウのようなフィルター材料はトウ加工単位を用いて提供される。例となるトウ加工単位は、ノースカロライナ州ウィンストン・セーレムのＡｒｊａｙ  Ｅｑｕｉｐｍｅｎｔ社によって供給されるＥ−６０として市販されている。その他の例となるトウ加工単位は、Ｈａｕｎｉ−Ｗｅｒｋｅ  Ｋｏｒｂｅｒ  ＆  Ｃｏ．ＫＧからＡＦ−２、ＡＦ−３及びＡＦ−４として市販されている。加えて、フィルター材料供給単位及びフィルター製造単位を操作する代表的な手法及び方法は、すべて参照によって本明細書に組み入れられるＢｙｒｎｅへの米国特許第４，２８１，６７１号；Ｇｒｅｅｎ，Ｊｒ．らへの同第４，８６２，９０５号；Ｓｉｅｍｓらへの同第５，０６０，６６４号；Ｏｅｓｔｅｒｌｉｎｇらへの同第５，１３５，００８号；Ｒｉｖｅｒｓへの同第５，３８７，２８５号；及びＬａｎｉｅｒ，Ｊｒ．らへの同第７，０７４，１７０号；並びにＤｅａｌへの米国特許出願公開番号２０１０／００９９５４３及びＮｅｌｓｏｎらへの同２０１０／０１９２９６２に述べられている。フィルター材料をフィルターロッド形成単位に供給する他の種類の技法は、それも参照によって本明細書に組み入れられるＰｒｙｏｒらへの米国特許第４，８０７，８０９号及びＲａｋｅｒらへの同第５，０２５，８１４号に述べられている。
【００６６】
フィルター要素、又は組み合わせフィルターのフィルターセグメント成分は、従来の種類の紙巻タバコフィルターロッド製造法を用いて製造されるフィルターロッドから提供される。たとえば、フィルター付き紙巻タバコの製造で従来使用される一般的な形式及び構成であるいわゆる「シックスアップ」フィルターロッド、「フォーアップ」フィルターロッド及び「ツーアップ」フィルターロッドは、従来の種類の又は好適に改変された紙巻タバコロッド操作装置、たとえば、Ｈａｕｎｉ−Ｗｅｒｋｅ  Ｋｏｒｂｅｒ  ＆  Ｃｏ．ＫＧからラボＭＡＸ、ＭＡＸ、ＭＡＸ  Ｓ又はＭＡＸ  ８０として入手可能なチッピング装置を用いて操作することができる。たとえば、それぞれ参照によって本明細書に組み入れられるＥｒｄｍａｎｎらへの米国特許第３，３０８，６００号；Ｂｒａｎｄらへの同第４，２３８，９９３号；Ｈｅｉｔｍａｎｎらへの同第４，２８１，６７０号；Ｒｅｕｌａｎｄらへの同第４，２８０，１８７号；Ｇｒｅｅｎｅ，Ｊｒ．らへの同第４，８５０，３０１号；Ｇａｒｔｈａｆｆｎｅｒへの同第６，１３５，３８６号；Ｖｏｓｓらへの同第６，２２９，１１５号；及びＨｏｌｍｅｓへの同第７，４３４，５８５号並びにＲｅａｄ，Ｊｒ．への米国特許出願公開番号２００５／１０９４０１４及びＤｒａｇｈｅｔｔｉへの同２００６／０１６９２９５にて述べられた装置の種類を参照のこと。それらの種類の装置の操作は自動紙巻タバコ製造の当業者には容易に明らかであろう。
【００６７】
紙巻タバコのフィルターロッドを用いて複数セグメントのフィルターロッドを提供することができる。次いでそのような複数セグメントのフィルターロッドを複数セグメントのフィルター要素を持つフィルター付き紙巻タバコの製造に用いることができる。２セグメントのフィルター要素の例は、一方の端で酢酸セルロースのトウの中で分散させた活性炭粒子を組み入れる第１の円筒状セグメント（たとえば、フィルターセグメントの「ダルメシアン」型）と、他方の端で好まれる可塑化した酢酸セルロースのトウの本質的に製造されたフィルターロッドから製造される第２の円筒状のセグメントを持つフィルター要素である。複数セグメントのフィルターロッドの製造は、複数セグメントの紙巻タバコフィルター成分を提供するのに従来採用されている型のロッド形成単位を用いて実施することができる。複数セグメントの紙巻タバコフィルターロッドは、Ｍｕｌｆｉの商品名のもとでドイツ、ハンブルグのＨａｕｎｉ−Ｗｅｒｋｅ  Ｋｏｒｂｅｒ  ＆  Ｃｏ．ＫＧから入手可能な紙巻タバコフィルターロッド製造装置を用いて製造することができる。代表的な種類のセグメント化紙巻タバコフィルターを含むフィルターの設計及び構成成分の代表的な種類は、参照によって本明細書に組み入れられるＬａｗｒｅｎｃｅらへの米国特許第４，９２０，９９０号；Ｔｈｅｓｉｎｇらへの同第５，０１２，８２９号；Ｒａｋｅｒへの同第５，０２５，８１４号；Ｊｏｎｅｓらへの同第５，０７４，３２０号；Ｗｈｉｔｅらへの同第５，１０５，８３８号；Ａｒｚｏｎｉｃｏらへの同第５，２７１，４１９号；Ｂｌａｋｌｅｙらへの同第５，３６０，０２３号；Ｇｅｎｔｒｙらへの同第５，３９６，９０９号；及びＢａｎｅｒｊｅｅらへの同第５，７１８，２５０号；Ｊｕｐｅらへの米国特許出願公開番号２００２／０１６６５６３；Ｄｕｂｅらへの同２００４／０２６１８０７；Ｃｒｏｏｋｓらへの同２００５／００６６９８１；及びＣｏｌｅｍａｎ  ＩＩＩらへの同２００７／００５６６００；ＫｉｍへのＰＣＴ公開番号ＷＯ０３／００９７１１；及びＸｕｅらへのＰＣＴ公開番号ＷＯ０３／０４７８３６に述べられている。
【００６８】
代表的な紙巻タバコ１０の寸法は様々であることができる。好ましい紙巻タバコはロッド形状であり、約７．５ｍｍ（たとえば、約２０ｍｍ〜約２７ｍｍ、度々約２２．５ｍｍ〜約２５ｍｍの周囲）の直径を有することができ、約７０ｍｍ〜約１２０ｍｍ、度々約８０ｍｍ〜約１００ｍｍの全長を有することができる。フィルター要素３０の長さは様々であることができる。典型的なフィルター要素は約１５ｍｍ〜約４０ｍｍ、度々約２０ｍｍ〜約３５ｍｍの全長を有することができる。典型的な二重セグメントのフィルター要素については、下流又は口側端のフィルターセグメントは度々、約１０ｍｍ〜約２０ｍｍの長さを有し、上流又はタバコロッド端のフィルターセグメントは度々、約１０ｍｍ〜約２０ｍｍの長さを有する。
【００６９】
各紙巻タバコのフィルター要素の長さは様々であることができる。通常、フィルター要素の全体的な長さは約２０ｍｍ〜約４０ｍｍ、度々約２５ｍｍ〜約３５ｍｍである。典型的な二重セグメントのフィルター要素については、下流又は口側端のフィルターセグメントは度々、約１０ｍｍ〜約２０ｍｍの長さを有し、上流又はタバコロッド端のフィルターセグメントは度々、約１０ｍｍ〜約２０ｍｍの長さを有する。
【００７０】
本発明の好まれる紙巻タバコは、吸入に対する望ましい抵抗性を示す。たとえば、例となる紙巻タバコは、１７．５ｃｃ／秒の気流での約５０〜約２００ｍｍの水圧低下の間での圧力低下を示す。好まれる紙巻タバコは、１７．５ｃｃ／秒の気流での約６０ｍｍ〜約１８０ｍｍ、さらに好ましくは約７０ｍｍ〜約１５０ｍｍの水圧低下の間での圧力低下値を示す。通常、紙巻タバコの圧力低下値は、Ｆｉｌｔｒｏｎａ  Ｉｎｓｔｒｕｍｅｎｔｓ  ａｎｄ  Ａｕｔｏｍａｔｉｏｎ社から入手可能なＦｉｌｔｒｏｎａ  Ｃｉｇａｒｅｔｔｅ  Ｔｅｓｔ  Ｓｔａｔｉｏｎ（ＣＴＳシリーズ）を用いて測定する。
【００７１】
前述の記載で提示された教示の利益を有する本発明が関係する当業者には本発明の多数の改変及び実施形態が思い浮かぶであろうが；本発明の変異及び改変は本発明の範囲又は精神から逸脱することなく為され得ることが当業者には明らかであろう。従って、本発明は、開示された特定の実施形態に限定されないこと、並びに改変及びその他の実施形態は添付の特許請求の範囲の範囲内に包含されると意図されることが理解されるべきである。本明細書では特定の用語を採用したが、それらは単に一般的で且つ説明するという意味で使用されるのであって、限定を目的とするものではない。
【図１】
2013529929.tif 000003
【図２】
2013529929.tif 000004
【図３】
2013529929.tif 000005
【図４】
2013529929.tif 000006
【図５】
2013529929.tif 000007
【図６】
2013529929.tif 000008
【図７】
2013529929.tif 000009
【図８】
2013529929.tif 000010
【国際調査報告】
2013529929.tif 000011
2013529929.tif 000012